(57)【要約】 【課題】  優れた急速充放電性能とより高いエネルギー密度を有する非水電解質電池、及び該電池を含む電池パックを提供する。【解決手段】  負極活物質としてLixTi1-yM1yNb2-zM2zO7±δ（0≦x≦5、0≦y≦1、0≦z≦2、0≦δ≦0.3）で表される単斜晶型複合酸化物を含む非水電解質電池が提供される。上記式において、前記M1はZr、Si及びSnから成る群から選択される少なくとも１つであり、前記M2はV、Ta及びBiから成る群から選択される少なくとも1つである。【選択図】図３
2014157836.tif 000002
【特許請求の範囲】
【請求項１】
外装部材と、前記外装部材内に収納された、正極、負極及び非水電解質とを含む非水電解質電池であって、
前記外装部材は、厚さ０．５ｍｍ以下のラミネートフィルムからなるラミネートフィルム製容器及び厚さ１ｍｍ以下の金属板からなる金属製容器から選択され、
前記負極は、負極活物質、導電剤及び結着剤を含む負極層と、集電体とを含み、
前記負極活物質は、LixTi1-yM1yNb2-zM2zO7±δ（0≦x≦5、0≦y≦1、0≦z≦2、0≦δ≦0.3）で表される単斜晶型複合酸化物を含み、
ここで、
前記M1はZr、Si及びSnから成る群から選択される少なくとも１つであり、
前記M2はV、Ta及びBiから成る群から選択される少なくとも1つである非水電解質電池。
【請求項２】
前記導電剤は、アセチレンブラック、カーボンブラック及び黒鉛からなる群より選択される少なくとも１つである、請求項１に記載の非水電解質電池。
【請求項３】
前記単斜晶型複合酸化物は、５m 2/g以上２００ m2/g未満の比表面積を有する、請求項１又は２に記載の非水電解質電池。
【請求項４】
前記単斜晶型複合酸化物がTiNb2O7であることを特徴とする、請求項１〜３の何れか一項に記載の非水電解質電池。
【請求項５】
請求項１〜４の何れか一項に記載の非水電解質電池を含むことを特徴とする電池パック。
【発明の詳細な説明】
【技術分野】
【０００１】
本発明の実施形態は非水電解質電池及び電池パックに関する。
【背景技術】
【０００２】
近年、高エネルギー密度電池として、リチウムイオン二次電池のような非水電解質電池の研究開発が盛んに進められている。非水電解質電池は、ハイブリッド自動車や、電気自動車、携帯電話基地局の無停電電源用などの電源として期待されている。そのため、非水電解質電池は、急速充放電特性、長期信頼性のような他の特性を有することも要求されている。例えば、急速充放電が可能な非水電解質電池は、充電時間が大幅に短縮されるだけでなく、ハイブリッド自動車等の動力性能の向上や動力の回生エネルギーの効率的な回収も可能である。
【０００３】
急速充放電を可能にするためには、電子及びリチウムイオンが正極と負極の間を速やかに移動できることが必要である。カーボン系負極を用いた電池は、急速充放電を繰り返すと、電極上に金属リチウムのデンドライト析出が生じ、内部短絡による発熱や発火の虞があった。
【０００４】
そこで、炭素質物の代わりに金属複合酸化物を負極に用いた電池が開発された。特に、チタン酸化物を負極に用いた電池は、安定的な急速充放電が可能であり、カーボン系負極に比べて寿命も長いという特性を有する。
【０００５】
しかしながら、チタン酸化物は炭素質物に比べて金属リチウムに対する電位が高い（貴である）。その上、チタン酸化物は、重量あたりの容量が低い。このため、チタン酸化物を負極に用いた電池は、エネルギー密度が低いという問題がある。
【０００６】
例えば、チタン酸化物の電極電位は、金属リチウム基準で約１．５Ｖであり、カーボン系負極の電位に比べて高い（貴である）。チタン酸化物の電位は、リチウムを電気化学的に挿入脱離する際のTi3+とTi4+の間での酸化還元反応に起因するものであるため、電気化学的に制約されている。また、１．５Ｖ程度の高い電極電位においてリチウムイオンの急速充放電が安定的に行えるという事実もある。従って、エネルギー密度を向上させるために電極電位を低下させることは実質的に困難である。
【０００７】
一方、単位重量当たりの容量については、二酸化チタン（アナターゼ型）の理論容量は165 mAh/g程度であり、Li4Ti5O12のようなリチウムチタン複合酸化物の理論容量も180 mAh/g程度である。一方、一般的な黒鉛系電極材料の理論容量は385 mAh/g以上である。従って、チタン酸化物の容量密度はカーボン系負極のものと比較して著しく低い。これは、チタン酸化物の結晶構造中に、リチウムを吸蔵する等価なサイトが少ないことや、構造中でリチウムが安定化し易いため、実質的な容量が低下することによるものである。
【先行技術文献】
【特許文献】
【０００８】
【特許文献１】特開２０１０−８０１８８号公報
【特許文献２】特開２００９−２１１０２号公報
【非特許文献】
【０００９】
【非特許文献１】Journal of Solid State Chemistry 53, pp144-147 (1984)
【非特許文献２】M. GASPERIN, Journal of Solid State Chemistry 53, pp144-147 (1984)
【非特許文献３】I. Beharouak and K. Amine, Electrochemistry Communications, 5, 435 (2003)
【発明の概要】
【発明が解決しようとする課題】
【００１０】
優れた急速充放電性能とより高いエネルギー密度を有する非水電解質電池、及び該電池を含む電池パックを提供することを目的とする。
【課題を解決するための手段】
【００１１】
一つの態様において、外装部材と、前記外装部材内に収納された、正極、負極及び非水電解質とを含む非水電解質電池であって、前記外装部材は、厚さ０．５ｍｍ以下のラミネートフィルムからなるラミネートフィルム製容器及び厚さ１ｍｍ以下の金属板からなる金属製容器から選択され、前記負極は、負極活物質と、導電剤と、結着剤とを含む負極層と、集電体とを含み、前記負極活物質は、LixTi1-yM1yNb2-zM2zO7±δ（0≦x≦5、0≦y≦1、0≦z≦2、0≦δ≦0.3）で表される単斜晶型複合酸化物を含み、ここで、前記M1はZr、Si及びSnから成る群から選択される少なくとも１つであり、前記M2はV、Ta及びBiから成る群から選択される少なくとも1つである非水電解質電池が提供される。
【００１２】
他の態様において、上記非水電解質電池を含む電池パックが提供される。
【図面の簡単な説明】
【００１３】
【図１】単斜晶型TiNb2O7の結晶構造を示す模式図。
【図２】図１の結晶構造を他の方向から見た模式図。
【図３】第２実施形態に係る扁平型非水電解質電池の断面図。
【図４】図３のＡ部の拡大断面図。
【図５】第２実施形態に係る他の扁平型非水電解質電池を模式的に示す部分切欠斜視図。
【図６】図５のＢ部の拡大断面図。
【図７】第３実施形態に係る電池パックの分解斜視図。
【図８】図７の電池パックの電気回路を示すブロック図。
【図９】実施例１で合成した単斜晶型複合酸化物の粉末X線回折図。
【図１０】実施例２で合成した単斜晶型複合酸化物の粉末X線回折図。
【図１１】比較例で合成した複合酸化物の粉末X線回折図。
【図１２】実施例１、２及び比較例について得られた初回充放電曲線。
【発明を実施するための形態】
【００１４】
（第１実施形態）
第１実施形態に係る電池用活物質は、LixTi1-yM1yNb2-zM2zO7±δ（0≦x≦5、0≦y≦1、0≦z≦2、0≦δ≦0.3）で表される単斜晶型複合酸化物を含む。ここで、前記M1はZr、Si及びSnから成る群から選択される少なくとも１つであり、前記M2はV、Ta及びBiから成る群から選択される少なくとも1つである。
【００１５】
このような単斜晶型複合酸化物は、１．５Ｖ（対Li/Li+）程度のリチウム吸蔵電位を有することにより安定した繰り返し急速充放電が可能である。
【００１６】
LixTi1-yM1yNb2-zM2zO7±δで表される単斜晶型複合酸化物の例として、単斜晶型TiNb2O7の結晶構造の模式図を図１及び２に示す。
【００１７】
図１に示すように、単斜晶型TiNb2O7の結晶構造は、金属イオン１０１と酸化物イオン１０２が骨格構造部分１０３を構成している。なお、金属イオン１０１には、NbイオンとTiイオンがNb:Ti＝2:1の比でランダムに配置されている。この骨格構造部分１０３が三次元的に交互に配置されることで、骨格構造部分１０３同士の間に空隙部分１０４が存在する。この空隙部分１０４がリチウムイオンのホストとなる。
【００１８】
図１において、領域１０５及び領域１０６は、[100]方向と[010]方向に２次元的なチャネルを有する部分である。それぞれ図２に示すように、単斜晶型TiNb2O7の結晶構造には、[001]方向に空隙部分１０７が存在する。この空隙部分１０７は、リチウムイオンの導電に有利なトンネル構造を有しており、領域１０５と領域１０６とを繋ぐ[001]方向の導電経路となる。この導電経路が存在することによって、リチウムイオンは領域１０５と領域１０６を行き来することが可能となる。
【００１９】
このように、単斜晶型複合酸化物の結晶構造は、リチウムイオンの等価的な挿入空間が大きく且つ構造的に安定であり、さらに、リチウムイオンの拡散が速い２次元的なチャネルを有する領域とそれらを繋ぐ[001]方向の導電経路が存在することによって、挿入空間へのリチウムイオンの挿入脱離性が向上すると共に、リチウムイオンの挿入脱離空間が実効的に増加する。これにより、高い容量と高いレート性能を提供することが可能である。
【００２０】
なお、本実施形態で示す結晶の面指数は、空間群C2/mの対称性を持ち、非特許文献１（Journal of Solid State Chemistry 53, pp144-147 (1984)）に記載の原子座標に基づいて指数付けを行った場合のものである。
【００２１】
またさらに、本実施形態のLixTi1-yM1yNb2-zM2zO7±δ（0≦x≦5、0≦y≦1、0≦z≦2、0≦δ≦0.3）で表される単斜晶型複合酸化物は、Ti、Zr、Si及びSnから選択される４価のカチオンに加えて、さらに、Nb、V、Ta及びBiから選択される５価のカチオンを含むものである。
【００２２】
リチウムイオンが空隙部分１０４に挿入されると、骨格を構成する金属イオン１０１が３価に還元され、これによって結晶の電気的中性が保たれる。本実施形態の単斜晶型複合酸化物では、４価のカチオンが４価から３価へ還元されるだけでなく、５価カチオンも５価から３価へと還元される。このため、４価カチオンだけを含む化合物に比べて、活物質重量あたりの還元価数が大きい。それ故、多くのリチウムイオンが挿入されても結晶の電気的中性を保つことが可能である。このため、４価カチオンだけを含む酸化チタンのような化合物に比べて、エネルギー密度を高めることができる。その結果、本実施形態の単斜晶型複合酸化物の理論容量は387 mAh／ｇ程度であり、これはスピネル構造を有するチタン酸化物の２倍以上の値である。
【００２３】
本実施形態のLixTi1-yM1yNb2-zM2zO7±δは化学式あたり、１つの４価のカチオンと２つの５価のカチオンを有するため、理論上、層間に最大５つのリチウムイオンを挿入することが可能である。このため、式LixTi1-yM1yNb2-zM2zO7±δにおいて、ｘは０以上５以下である。また、δは単斜晶型複合酸化物の還元状態によって変動する。δが−０．３を超えると、相分離する恐れがある。一方、δ＝＋０．３までは測定誤差の範囲である。
【００２４】
本実施形態における単斜晶型複合酸化物は、Ti及びNbを含むことが好ましく、TiNb2O7であることがより好ましい。これは、単斜晶型複合酸化物の式において、ｙ＝０であり、ｚ＝０であるとき、即ち、４価のカチオンがTi4+であり、５価のカチオンがNb5+である酸化物である。これは、リチウムイオンの導電に理想的な結晶格子を提供できるため、より一層の急速充放電性能の向上と電極容量の向上を図ることが可能になる。
【００２５】
さらに、本実施形態の単斜晶型複合酸化物は、Ｃｕ−Ｋα線源を用いた粉末Ｘ線回折の回折図において、２θ＝２６°±０．５°に最も強度の高いピークが現われ、且つ、２θ＝４４°±１°に２本のピークが現れ、それら２本のピークの強度比（IH／IL）が１未満であることが好ましい。ここで、IHは高角側のピークであり、ILは低角側のピークである。
【００２６】
２θ＝２６°±０．５°に現れるピークは、主に（０ ０ ３）面のピークであると考えられる。２θ＝２６°±０．５°に現れるピークが最も強度の高いピークである場合、結晶構造中で（０ ０ ３）面の結晶子サイズが大きいことが推察され、[001]方向に結晶子が成長しているものと解釈できる。上述したように、[001]方向は、上下の２次元チャネルを結ぶ唯一のパスであることから、この部分が成長していることにより、挿入空間へのリチウムイオンの挿入脱離性が向上すると共に、リチウムイオンの挿入脱離空間が実効的に増加する。これにより、高い充放電容量と高いレート性能を提供することが可能である。また、リチウムイオンの挿入脱離性が高いことからリチウムの損失も少なく、優れた充放電効率を提供することも可能である。
【００２７】
なお、２θ＝２６°±０．５°の範囲に（１ １ １）面のピークが現れる場合もあると考えられるが、（０ ０ ３）面のピークと（１ １ １）面は、面間隔が近いことからピークを分離することは困難である場合が多い。
【００２８】
また、２θ＝４４°±１°に現れる２本のピークは、低角側のピークが（０ ０ ５）面のピークであり、高角側のピークが（−１０ ０ ３）面のピークであると考えられる。
【００２９】
ピーク強度比（IH／IL）が１未満であると、リチウムイオン導電性が高く、容量が高い複合酸化物が得られる。好ましくは、ピーク強度比（IH／IL）は１．０未満であり、より好ましくは０．５以下である。なお、２本のピークが現れる範囲は２θ＝４４°±１．０°の範囲であることがより好ましい。
【００３０】
＜粒子径及びBET比表面積＞
本実施形態における複合酸化物の平均粒子径は、特に制限されず、所望の電池特性に応じて変化させることができる。さらに、本実施形態における複合酸化物のBET比表面積は特に制限されないが、５m2/g以上、２００ m2/g未満であることが好ましい。
【００３１】
比表面積が５ m2/g以上であれば、電解液との接触面積を確保することができ、良好な放電レート特性が得られやすく、また充電時間を短縮できる。一方、比表面積が２００ m2/g未満であれば、電解液との反応性が高くなり過ぎず、寿命特性を向上させることができる。また、後述する電極の製造に用いる、活物質を含むスラリーの塗工性を良好なものにすることができる。
【００３２】
ここで、比表面積の測定は、粉体粒子表面に吸着占有面積が既知である分子を液体窒素の温度で吸着させ、その量から試料の比表面積を求める方法を用いる。最も良く利用されるのが不活性気体の低温低湿物理吸着によるＢＥＴ法であり、単分子層吸着理論であるLangmuir理論を多分子層吸着に拡張した、比表面積の計算方法として最も有名な理論である。これにより求められた比表面積のことをＢＥＴ比表面積と称する。
【００３３】
＜製造方法＞
本実施形態の単斜晶型複合酸化物は、以下の方法により製造することができる。  
まず、Ti、Zr、Si及びSnから成る群から選択される少なくとも１つを含む酸化物または塩、及び、Nb、V、Ta及びBiから成る群から選択される少なくとも1つを含む酸化物又は塩を、LixTi1-yM1yNb2-zM2zO7±δ（0≦x≦5、0≦y≦1、0≦z≦2、0≦δ≦0.3）で表される単斜晶型複合酸化物となるようなモル比で混合する。上記の塩は、炭酸塩及び硝酸塩のような、比較的低温で分解して酸化物を生じる塩であることが好ましい。
【００３４】
次に、得られた混合物を粉砕し、できるだけ均一になるように混合した後、焼成する。焼成は、１０００〜１５００℃の温度範囲で、延べ１０〜４０時間行う。
【００３５】
焼成温度を高くし、１３００〜１５００℃の範囲にすることにより、結晶性が向上し、Ｃｕ−Ｋα線源を用いた粉末Ｘ線回折の回折図において、２θ＝２６°±０．５°に最も強度の高いピークが現われ、且つ、２θ＝４４°±１°に２本のピークが現れ、それら２本のピークの強度比（IH／IL）が１未満である単斜晶型複合酸化物を得ることができる。
【００３６】
上記のように合成された単斜晶型複合酸化物は、充電することによりリチウムイオンが挿入される。或いは、合成原料に炭酸リチウムのようなリチウムを含む化合物を用いることにより、予めリチウムを含む単斜晶型複合酸化物を得ることもできる。
【００３７】
＜粉末X線回折測定＞
活物質の粉末X線回折測定は、次のように行う。まず、対象試料を平均粒子径が５μm程度となるまで粉砕する。平均粒子径はレーザー回折法によって求めることができる。粉砕した試料を、ガラス試料板上に形成された深さ０．２ｍｍのホルダー部分に充填する。このとき、試料が十分にホルダー部分に充填されるように留意する。また、試料の充填不足によりひび割れ、空隙等がないように注意する。次いで、外部から別のガラス板を使い、充分に押し付けて平滑化する。充填量の過不足により、ホルダーの基準面より凹凸が生じることのないように注意する。次いで、試料が充填されたガラス板を粉末Ｘ線回折装置に設置し、Cu−Kα線を用いて回折パターンを取得する。
【００３８】
なお、試料の配向性が高い場合は、試料の充填の仕方によってピークの位置がずれたり、強度比が変化したりする可能性がある。そのような試料は、ペレットの形状にして測定する。ペレットは、例えば直径10mm、厚さ2mmの圧粉体であってよい。該圧粉体は、試料に約250 MPaの圧力を15分間かけて製作することができる。得られたペレットをＸ線回折装置に設置し、その表面を測定する。このような方法で測定することにより、オペレータによる測定結果の違いを排除し、再現性を高くすることができる。
【００３９】
電極に含まれる活物質について粉末X線回折測定を行う場合は、例えば以下のように行うことができる。    
活物質の結晶状態を把握するために、単斜晶型化合物からリチウムイオンが完全に離脱した状態にする。例えば負極として使う場合、電池を完全に放電状態にする。但し、放電状態でも残留したリチウムイオンが存在することがある。
【００４０】
次に、アルゴンを充填したグローブボックス中で電池を分解し、適切な溶媒で洗浄する。例えばエチルメチルカーボネートなどを用いると良い。洗浄した電極を、粉末X線回折装置のホルダーの面積と同程度切り出し、直接ガラスホルダーに貼り付けて測定してもよい。このとき、電極基板の金属箔の種類に応じてあらかじめXRDを測定しておき、どの位置に基板由来のピークが現れるかを把握しておく。また、導電助剤やバインダーといった合剤のピークの有無もあらかじめ把握しておく。基板のピークと活物質のピークが重なる場合、基板から活物質を剥離して測定することが望ましい。これは、ピーク強度を定量的に測定する際、重なったピークを分離するためである。もちろん、これらを事前に把握できているのであれば、この操作は省略することができる。電極を物理的に剥離しても良いが、溶媒中で超音波をかけると剥離しやすい。このようにして回収した電極を測定することで、活物質の粉末Ｘ線回折測定を行うことができる。
【００４１】
このようにして得られた粉末Ｘ線回折の結果を、リートベルト法によって解析を行った。リートベルト法では、あらかじめ推定した結晶構造モデルから計算された回折パターンを実測値と全フィッティングして、結晶構造に関するパラメータ（格子定数、原子座標、占有率等）を精密化することができ、合成した材料の結晶構造の特徴を調べることができる。
【００４２】
以上の実施形態によれば、優れた繰り返し急速充放電性能を有し、且つ、高いエネルギー密度を有する電池用活物質を提供することができる。
【００４３】
（第２実施形態）
第２実施形態では、上記第１実施形態における電池用活物質を含む負極と、正極と、非水電解質と、セパレータと、外装部材を含む非水電解質電池が提供される。
【００４４】
以下、負極、正極、非水電解質、セパレータ、外装部材について詳細に説明する。
【００４５】
１）負極
負極は、集電体と、負極層（負極活物質含有層）とを含む。負極層は、集電体の片面若しくは両面に形成され、活物質と、任意に導電剤及び結着剤を含む。
【００４６】
負極活物質には、第１実施形態で説明したLixTi1-yM1yNb2-zM2zO7±δ（0≦x≦5、0≦y≦1、0≦z≦2、0≦δ≦0.3）で表される単斜晶型複合酸化物が用いられる。ここで、M1はZr、Si及びSnから成る群から選択される少なくとも１つであり、M2はV、Ta及びBiから成る群から選択される少なくとも1つである。
【００４７】
このような負極活物質を用いた負極は、優れた急速充放電性能を有し、且つ、高いエネルギー密度を有する非水電解質電池用を提供することが可能である。
【００４８】
また、上記のLixTi1-yM1yNb2-zM2zO7±δ（0≦x≦5、0≦y≦1、0≦z≦2、0≦δ≦0.3）で表される単斜晶型複合酸化物は、Ｃｕ−Ｋα線源を用いた粉末Ｘ線回折の回折図において、２θ＝２６°±０．５°に最も強度の高いピークが現われ、且つ、２θ＝４４°±１°に２本のピークＩH及びＩLが現れ、それら２本のピークの強度比（IH／IL）が１未満である単斜晶型複合酸化物を用いることが好ましい。ここで、IHは高角側のピークであり、ILは低角側のピークである。上記の条件を満たす単斜晶型複合酸化物はより高い結晶性を有するため、このような負極活物質を用いた負極は、より優れた急速充放電性能を有し、且つ、より高いエネルギー密度を有する非水電解質電池用を提供することが可能である。
【００４９】
負極活物質には、LixTi1-yM1yNb2-zM2zO7±δ（0≦x≦5、0≦y≦1、0≦z≦2、0≦δ≦0.3）で表される単斜晶型複合酸化物を単独で用いてもよいが、他の活物質を混合して用いてもよい。他の活物質の例には、アナターゼ構造を有する二酸化チタン（TiO2）、ラムスデライト構造を有するチタン酸リチウム（例えばLi2Ti3O7）、スピネル構造を有するチタン酸リチウム（例えばLi4Ti5O12）が含まれる。
【００５０】
導電剤は、集電性能を高め、且つ、活物質と集電体との接触抵抗を抑えるために配合される。導電剤の例には、アセチレンブラック、カーボンブラック及び黒鉛のような炭素質物が含まれる。
【００５１】
結着剤は、分散された負極活物質の間隙を埋め、また、活物質と集電体を結着させるために配合される。結着剤の例には、ポリテトラフルオロエチレン（PTFE）、ポリフッ化ビニリデン（PVdF）、フッ素系ゴム、及びスチレンブタジェンゴムが含まれる。
【００５２】
負極層中の活物質、導電剤及び結着剤は、それぞれ６８質量％以上９６質量％以下、２質量％以上３０質量％以下及び２質量％以上３０質量％以下の割合で配合することが好ましい。導電剤の量を２質量％以上とすることにより、負極層の集電性能を向上させることができる。また、結着剤の量を２質量％以上とすることにより、負極層と集電体の結着性が十分で、優れたサイクル特性を期待できる。一方、導電剤及び結着剤はそれぞれ２８質量％以下にすることが高容量化を図る上で好ましい。
【００５３】
集電体は、負極活物質のリチウムの吸蔵及び放出電位において電気化学的に安定である材料が用いられる。集電体は、銅、ニッケル、ステンレス又はアルミニウム、或いは、Ｍｇ、Ｔｉ、Ｚｎ、Ｍｎ、Ｆｅ、Ｃｕ、及びＳｉから選択される一以上の元素を含むアルミニウム合金から作られることが好ましい。集電体の厚さは５〜２０μｍであることが好ましい。このような厚さを有する集電体は、負極の強度と軽量化のバランスをとることができる。
【００５４】
負極は、例えば負極活物質、結着剤および導電剤を汎用されている溶媒に懸濁してスラリーを調製し、このスラリーを集電体に塗布し、乾燥し、負極層を形成した後、プレスを施すことにより作製される。負極はまた、負極活物質、結着剤及び導電剤をペレット状に形成して負極層とし、これを集電体上に配置することにより作製されてもよい。
【００５５】
２）正極
正極は、集電体と、正極層（正極活物質含有層）とを含む。正極層は、集電体の片面若しくは両面に形成され、活物質と、任意に導電剤及び結着剤を含む。
【００５６】
活物質は、例えば、酸化物又は硫化物を用いることができる。酸化物及び硫化物の例には、リチウムを吸蔵する二酸化マンガン（MnO2）、酸化鉄、酸化銅、酸化ニッケル、リチウムマンガン複合酸化物（例えばLixMn2O4またはLixMnO2）、リチウムニッケル複合酸化物（例えばLixNiO2）、リチウムコバルト複合酸化物(例えばLixCoO2）、リチウムニッケルコバルト複合酸化物(例えばLiNi1-yCoyO2）、リチウムマンガンコバルト複合酸化物(例えばLixMnyCo1-yO2）、スピネル構造を有するリチウムマンガンニッケル複合酸化物（例えばLixMn2-yNiyO4）、オリビン構造を有するリチウムリン酸化物（例えばLixFePO4、LixFe1-yMnyPO4、LixCoPO4）、硫酸鉄（Fe2(SO4)3）、バナジウム酸化物（例えばV2O5）、及び、リチウムニッケルコバルトマンガン複合酸化物が含まれる。上記の式において、０＜ｘ≦１であり、０＜ｙ≦１である。活物質として、これらの化合物を単独で用いてもよく、或いは、複数の化合物を組合せて用いてもよい。
【００５７】
より好ましい活物質の例には、正極電圧が高いリチウムマンガン複合酸化物（例えばLixMn2O4）、リチウムニッケル複合酸化物（例えばLixNiO2）、リチウムコバルト複合酸化物（例えばLixCoO2）、リチウムニッケルコバルト複合酸化物（例えばLiNi1-yCoyO2）、スピネル構造を有するリチウムマンガンニッケル複合酸化物（例えばLixMn2-yNiyO4）、リチウムマンガンコバルト複合酸化物（例えばLixMnyCo1-yO2）、リチウムリン酸鉄（例えばLixFePO4)、及び、リチウムニッケルコバルトマンガン複合酸化物が含まれる。上記の式において、０＜ｘ≦１であり、０＜ｙ≦１である。
【００５８】
電池の非水電解質として常温溶融塩を用いる場合に、好ましい活物質の例には、リチウムリン酸鉄、LixVPO4F（０≦ｘ≦１）、リチウムマンガン複合酸化物、リチウムニッケル複合酸化物、及び、リチウムニッケルコバルト複合酸化物が含まれる。これらの化合物は常温溶融塩との反応性が低いため、サイクル寿命を向上させることができる。
【００５９】
正極活物質の一次粒径は、１００ｎｍ以上１μｍ以下であることが好ましい。一次粒径が１００ｎｍ以上の正極活物質は、工業生産上の取り扱いが容易である。一次粒径が１μｍ以下の正極活物質は、リチウムイオンの固体内拡散をスムーズに進行させることが可能である。
【００６０】
活物質の比表面積は、０．１ｍ2／ｇ以上１０ｍ2／ｇ以下であることが好ましい。０．１ｍ2／ｇ以上の比表面積を有する正極活物質は、リチウムイオンの吸蔵・放出サイトを十分に確保できる。１０ｍ2／ｇ以下の比表面積を有する正極活物質は、工業生産の上で取り扱い易く、かつ良好な充放電サイクル性能を確保できる。
【００６１】
結着剤は、活物質と集電体を結着させるために配合される。結着剤の例には、ポリテトラフルオロエチレン（PTFE）、ポリフッ化ビニリデン（PVdF）、フッ素系ゴムが含まれる。
【００６２】
導電剤は、集電性能を高め、且つ、活物質と集電体との接触抵抗を抑えるために必要に応じて配合される。導電剤の例には、アセチレンブラック、カーボンブラック及び黒鉛のような炭素質物が含まれる。
【００６３】
正極層において、活物質及び結着剤はそれぞれ８０質量％以上９８質量％以下、２質量％以上２０質量％以下の割合で配合することが好ましい。
【００６４】
結着剤は、２質量％以上の量にすることにより十分な電極強度が得られる。また、２０質量％以下にすることにより電極の絶縁体の配合量を減少させ、内部抵抗を減少できる。
【００６５】
導電剤を加える場合には、活物質、結着剤及び導電剤はそれぞれ７７質量％以上９５質量％以下、２質量％以上２０質量％以下、及び３質量％以上１５質量％以下の割合で配合することが好ましい。導電剤は、３質量％以上の量にすることにより上述した効果を発揮することができる。また、１５質量％以下にすることにより、高温保存下での正極導電剤表面での非水電解質の分解を低減することができる。
【００６６】
集電体は、アルミニウム箔、又は、Ｍｇ、Ｔｉ、Ｚｎ、Ｎｉ、Ｃｒ、Ｍｎ、Ｆｅ、Ｃｕ及びＳｉから選択される一以上の元素を含むアルミニウム合金箔であることが好ましい。
【００６７】
アルミニウム箔またはアルミニウム合金箔の厚さは、５μｍ以上２０μｍ以下、より好ましくは１５μｍ以下にすることが望ましい。アルミニウム箔の純度は９９質量％以上が好ましい。アルミニウム箔またはアルミニウム合金箔に含まれる鉄、銅、ニッケル、クロムなどの遷移金属の含有量は、１質量％以下にすることが好ましい。
【００６８】
正極は、例えば活物質、結着剤及び必要に応じて配合される導電剤を適当な溶媒に懸濁してスラリーを調製し、このスラリーを正極集電体に塗布し、乾燥して正極層を形成した後、プレスを施すことにより作製される。正極はまた、活物質、結着剤及び必要に応じて配合される導電剤をペレット状に形成して正極層とし、これを集電体上に配置することにより作製されてもよい。
【００６９】
３）非水電解質
非水電解質は、例えば、電解質を有機溶媒に溶解することにより調製される液状非水電解質、又は、液状電解質と高分子材料を複合化したゲル状非水電解質であってよい。
【００７０】
液状非水電解質は、電解質を０．５モル／Ｌ以上２．５モル／Ｌ以下の濃度で有機溶媒に溶解したものであることが好ましい。
【００７１】
電解質の例には、過塩素酸リチウム（LiClO4）、六フッ化リン酸リチウム（LiPF6）、四フッ化ホウ酸リチウム（LiBF4）、六フッ化砒素リチウム（LiAsF6）、トリフルオロメタスルホン酸リチウム（LiCF3SO3）、及びビストリフルオロメチルスルホニルイミドリチウム［LiN(CF3SO2)2］のようなリチウム塩、及び、これらの混合物が含まれる。電解質は高電位でも酸化し難いものであることが好ましく、LiPF6が最も好ましい。
【００７２】
有機溶媒の例には、プロピレンカーボネート（PC）、エチレンカーボネート（EC）、ビニレンカーボネートのような環状カーボネート；ジエチルカーボネート（DEC）、ジメチルカーボネート（DMC）、メチルエチルカーボネート（MEC）のような鎖状カーボネート；テトラヒドロフラン（THF）、２メチルテトラヒドロフラン（2MeTHF）、ジオキソラン（DOX）のような環状エーテル；ジメトキシエタン（DME）、ジエトキシエタン（DEE）のような鎖状エーテル；γ-ブチロラクトン（GBL）、アセトニトリル（AN）、及びスルホラン（SL）が含まれる。これらの有機溶媒は、単独で、又は混合溶媒として用いることができる。
【００７３】
高分子材料の例には、ポリフッ化ビニリデン（PVdF）、ポリアクリロニトリル（PAN）、ポリエチレンオキサイド（PEO）が含まれる。
【００７４】
また或いは、非水電解質には、リチウムイオンを含有した常温溶融塩（イオン性融体）、高分子固体電解質、無機固体電解質等を用いてもよい。
【００７５】
常温溶融塩（イオン性融体）は、有機物カチオンとアニオンの組合せからなる有機塩の内、常温（１５〜２５℃）で液体として存在しうる化合物を指す。常温溶融塩には、単体で液体として存在する常温溶融塩、電解質と混合させることで液体となる常温溶融塩、有機溶媒に溶解させることで液体となる常温溶融塩が含まれる。一般に、非水電解質電池に用いられる常温溶融塩の融点は、２５℃以下である。また、有機物カチオンは、一般に４級アンモニウム骨格を有する。
【００７６】
高分子固体電解質は、電解質を高分子材料に溶解し、固体化することによって調製される。    
無機固体電解質は、リチウムイオン伝導性を有する固体物質である。
【００７７】
４）セパレータ
セパレータは、例えば、ポリエチレン、ポリプロピレン、セルロース、またはポリフッ化ビニリデン（PVdF）を含む多孔質フィルム、または、合成樹脂製不織布から形成されてよい。中でも、ポリエチレン又はポリプロピレンから形成された多孔質フィルムは、一定温度において溶融し、電流を遮断することが可能であるため、安全性を向上できる。
【００７８】
５）外装部材
外装部材は、厚さ０．５ｍｍ以下のラミネートフィルムまたは厚さ１ｍｍ以下の金属製容器が用いることができる。ラミネートフィルムの厚さは０．２ｍｍ以下であることがより好ましい。金属製容器は、厚さ０．５ｍｍ以下であることがより好ましく、厚さ０．２ｍｍ以下であることがさらに好ましい。
【００７９】
外装部材の形状は、扁平型（薄型）、角型、円筒型、コイン型、ボタン型等であってよい。外装部材は、電池寸法に応じて、例えば携帯用電子機器等に積載される小型電池用外装部材、二輪乃至四輪の自動車等に積載される大型電池用外装部材であってよい。
【００８０】
ラミネートフィルムは、樹脂層間に金属層が介在した多層フィルムが用いられる。金属層は、軽量化のためにアルミニウム箔もしくはアルミニウム合金箔であることが好ましい。樹脂層は、例えばポリプロピレン（PP）、ポリエチレン（PE）、ナイロン、ポリエチレンテレフタレート（PET）等の高分子材料を用いることができる。ラミネートフィルムは、熱融着によりシールを行って外装部材の形状に成形することができる。
【００８１】
金属製容器は、アルミニウムまたはアルミニウム合金等から作られる。アルミニウム合金は、マグネシウム、亜鉛、ケイ素等の元素を含む合金が好ましい。合金中に鉄、銅、ニッケル、クロム等の遷移金属を含む場合、その含有量は１質量％以下にすることが好ましい。
【００８２】
６）非水電解質二次電池
次に、第２実施形態に係る非水電解質電池を、図面を参照してより具体的に説明する。図３は、扁平型非水電解質二次電池の断面図である。図４は図３のＡ部の拡大断面図である。なお、各図は実施形態の説明とその理解を促すための模式図であり、その形状や寸法、比などは実際の装置と異なる点があるが、これらは以下の説明と公知の技術を参酌して適宜設計変更することができる。
【００８３】
扁平状の捲回電極群１は、２枚の樹脂層の間に金属層を介在したラミネートフィルムからなる袋状外装部材２内に収納されている。扁平状の捲回電極群１は、図４に示すように、外側から負極３、セパレータ４、正極５、セパレータ４の順で積層した積層物を渦巻状に捲回し、プレス成型することにより形成される。
【００８４】
負極３は、負極集電体３ａと負極層３ｂとを含む。負極層３ｂには、上記の負極活物質が含まれる。最外殻の負極３は、図４に示すように負極集電体３ａの内面側の片面のみに負極層３ｂを形成した構成を有する。その他の負極３は、負極集電体３ａの両面に負極層３ｂが形成されている。
【００８５】
正極５は、正極集電体５ａの両面に正極層５ｂが形成されている。
【００８６】
図３に示すように、捲回電極群１の外周端近傍において、負極端子６が最外殻の負極３の負極集電体３ａに接続され、正極端子７が内側の正極５の正極集電体５ａに接続されている。これらの負極端子６および正極端子７は、袋状外装部材２の開口部から外部に延出されている。例えば液状非水電解質は、袋状外装部材２の開口部から注入される。袋状外装部材２の開口部を負極端子６および正極端子７を挟んでヒートシールすることにより捲回電極群１および液状非水電解質が完全密封される。
【００８７】
負極端子６は、上述の負極活物質のＬｉ吸蔵放出電位において電気化学的に安定であり、かつ導電性を有する材料から形成されることができる。具体的には、銅、ニッケル、ステンレスまたはアルミニウムが挙げられる。負極端子６は、負極集電体３ａとの接触抵抗を低減するために、負極集電体３ａと同様の材料から形成されることが好ましい。
【００８８】
正極端子７は、例えば、リチウムイオン金属に対する電位が３Ｖ以上５Ｖ以下の範囲における電気的安定性と導電性とを有する材料から形成されることができる。具体的には、アルミニウム又はＭｇ、Ｔｉ、Ｚｎ、Ｍｎ、Ｆｅ、Ｃｕ、Ｓｉ等の元素を含むアルミニウム合金から形成される。正極端子７は、正極集電体５ａとの接触抵抗を低減するために、正極集電体５ａと同様の材料から形成されることが好ましい。
【００８９】
第２実施形態に係る非水電解質電池は、前述した図２および図３に示す構成のものに限らず、例えば図５および図６に示す構成の電池であってもよい。図５は、第２実施形態に係る別の扁平型非水電解質二次電池を模式的に示す部分切欠斜視図であり、図６は図５のＢ部の拡大断面図である。
【００９０】
積層型電極群１１は、２枚の樹脂フィルムの間に金属層を介在したラミネートフィルムからなる外装部材１２内に収納されている。積層型電極群１１は、図６に示すように正極１３と負極１４とをその間にセパレータ１５を介在させながら交互に積層した構造を有する。正極１３は複数枚存在し、それぞれが集電体１３ａと、集電体１３ａの両面に担持された正極活物質含有層１３ｂとを備える。負極１４は複数枚存在し、それぞれが負極集電体１４ａと、負極集電体１４ａの両面に担持された負極活物質含有層１４ｂとを備える。各負極１４の負極集電体１４ａは、一辺が負極１４から突出している。突出した負極集電体１４ａは、帯状の負極端子１６に電気的に接続されている。帯状の負極端子１６の先端は、外装部材１１から外部に引き出されている。また、図示しないが、正極１３の正極集電体１３ａは、負極集電体１４ａの突出辺と反対側に位置する辺が正極１３から突出している。正極１３から突出した正極集電体１３ａは、帯状の正極端子１７に電気的に接続されている。帯状の正極端子１７の先端は、負極端子１６とは反対側に位置し、外装部材１１の辺から外部に引き出されている。
【００９１】
以上の実施形態によれば、優れた繰り返し急速充放電性能を有し、且つ、高いエネルギー密度を有する非水電解質電池用を提供することが可能である。
【００９２】
（第３実施形態）
次に、第３実施形態に係る電池パックについて、図面を参照して説明する。電池パックは、上記第２実施形態に係る非水電解質電池（単電池）を１個又は複数有する。複数の単電池を含む場合、各単電池は、電気的に直列もしくは並列に接続して配置される。
【００９３】
図７及び図８に、電池パック２０の一例を示す。この電池パック２０は、図３に示した構造を有する扁平型電池２１を複数含む。図７は電池パック２０の分解斜視図であり、図８は図７の電池パック２０の電気回路を示すブロック図である。
【００９４】
複数の単電池２１は、外部に延出した負極端子６及び正極端子７が同じ向きに揃えられるように積層され、粘着テープ２２で締結することにより組電池２３を構成している。これらの単電池２１は、図８に示すように互いに電気的に直列に接続されている。
【００９５】
プリント配線基板２４は、負極端子６および正極端子７が延出する単電池２１側面と対向して配置されている。プリント配線基板２４には、図８に示すようにサーミスタ２５、保護回路２６および外部機器への通電用端子２７が搭載されている。なお、プリント配線基板２４が組電池２３と対向する面には、組電池２３の配線と不要な接続を回避するために絶縁板（図示せず）が取り付けられている。
【００９６】
正極側リード２８は、組電池２３の最下層に位置する正極端子７に接続され、その先端はプリント配線基板２４の正極側コネクタ２９に挿入されて電気的に接続されている。負極側リード３０は、組電池２３の最上層に位置する負極端子６に接続され、その先端はプリント配線基板２４の負極側コネクタ３１に挿入されて電気的に接続されている。これらのコネクタ２９，３１は、プリント配線基板２４に形成された配線３２，３３を通して保護回路２６に接続されている。
【００９７】
サーミスタ２５は、単電池２１の温度を検出し、その検出信号は保護回路２６に送信される。保護回路２６は、所定の条件で保護回路２６と外部機器への通電用端子２７との間のプラス側配線３４ａおよびマイナス側配線３４ｂを遮断できる。所定の条件とは、例えばサーミスタ２５の検出温度が所定温度以上になったときである。また、所定の条件とは単電池２１の過充電、過放電、過電流等を検出したときである。この過充電等の検出は、個々の単電池２１もしくは単電池２１全体について行われる。個々の単電池２１を検出する場合、電池電圧を検出してもよいし、正極電位もしくは負極電位を検出してもよい。後者の場合、個々の単電池２１中に参照極として用いるリチウム電極が挿入される。図７および図８の場合、単電池２１それぞれに電圧検出のための配線３５を接続し、これら配線３５を通して検出信号が保護回路２６に送信される。
【００９８】
正極端子７および負極端子６が突出する側面を除く組電池２３の三側面には、ゴムもしくは樹脂からなる保護シート３６がそれぞれ配置されている。
【００９９】
組電池２３は、各保護シート３６およびプリント配線基板２４と共に収納容器３７内に収納される。すなわち、収納容器３７の長辺方向の両方の内側面と短辺方向の内側面それぞれに保護シート３６が配置され、短辺方向の反対側の内側面にプリント配線基板２４が配置される。組電池２３は、保護シート３６およびプリント配線基板２４で囲まれた空間内に位置する。蓋３８は、収納容器３７の上面に取り付けられている。
【０１００】
なお、組電池２３の固定には粘着テープ２２に代えて、熱収縮テープを用いてもよい。この場合、組電池の両側面に保護シートを配置し、熱収縮チューブを周回させた後、熱収縮チューブを熱収縮させて組電池を結束させる。
【０１０１】
図７、図８では単電池２１を直列接続した形態を示したが、電池容量を増大させるためには並列に接続してもよい。あるいは、直列接続と並列接続を組合せてもよい。組み上がった電池パックをさらに直列又は並列に接続することもできる。
【０１０２】
また、電池パックの態様は用途により適宜変更される。本実施形態に係る電池パックは、大電流を取り出したときにサイクル特性が優れていることが要求される用途に好適に用いられる。具体的には、デジタルカメラの電源として、又は、例えば二輪乃至四輪のハイブリッド電気自動車、二輪乃至四輪の電気自動車、及び、アシスト自転車の車載用電池として用いられる。特に、車載用電池として好適に用いられる。
【０１０３】
以上の実施形態によれば、優れた繰り返し急速充放電性能を有し、且つ、高いエネルギー密度を有する電池パックを提供することが可能である。
【実施例】
【０１０４】
以下、実施例に基づいて上記実施形態をさらに詳細に説明する。なお、合成した単斜晶型複合酸化物の結晶相の同定及び結晶構造の推定は、Cu-Kα線を用いた粉末Ｘ線回折法によって行った。また、生成物の組成をICP法により分析し、目的物が得られていることを確認した。
【０１０５】
＜実施例１＞
（合成）
一般式LixTi1-yM1yNb2-zM2zO7±δ（0≦x≦5、0≦y≦1、0≦z≦2、0≦δ≦0.3）で表される単斜晶型複合酸化物のうち、x=0、y=0、z=0となるTiNb2O7を合成した。出発原料として、市販の酸化物試薬Nb2O5とTiO2を用いた。これらの粉末を、モル比で１：１になるように秤量し、乳鉢で混合した。次に、電気炉に入れ、１２５０℃で延べ２０時間焼成した。ここで用いた合成方法は、非特許文献２（M. GASPERIN, Journal of Solid State Chemistry 53, pp144-147 (1984)）に記載された方法に基づくものである。
【０１０６】
（粉末Ｘ線回折測定）
得られた試料について、以下のように粉末X線回折測定を行った。まず、試料を平均粒子径が１０μm程度となるまで粉砕した。粉砕した試料を、ガラス試料板上に形成された深さ０．２ｍｍのホルダー部分に充填した。次いで、外部から別のガラス板を使い、充分に押し付けて平滑化した。次いで、試料が充填されたガラス板を粉末Ｘ線回折装置に設置し、Cu−Kα線を用いて回折パターンを取得した。
【０１０７】
その結果、図９に示す回折図が得られ、リートベルト法による結晶構造解析結果から、合成した試料が目的とする単斜晶型の結晶を有することが確認された。
【０１０８】
また、図９に示したように、２θ＝２３．９６°に最も強度の高いピークが現われ、且つ、２θ＝４４°±１°の範囲に２本のピークが現れた。この２本のピークは、詳細には、２θ＝４４.０６°における低角度側のピークと、２θ＝４４．４６°における高角度側のピークである。低角度側のピークの強度（IL）と高角度側のピークの強度（IH）のピーク強度比（IH／IL）は１．３７であった。
【０１０９】
（電極の作製）
上記で合成した単斜晶型複合酸化物に、導電剤としてアセチレンブラックを、該酸化物に対して１０重量部の割合で混合した。この混合物をＮＭＰ（N-メチル-2-ピロリドン）中に分散し、結着剤として、ポリフッ化ビニリデン（ＰＶｄＦ）を該酸化物に対して１０重両部割合で混合して、電極スラリーを作製した。このスラリーを、ブレードを用いて、アルミ箔から成る集電体上に塗布した。これを真空下、１３０℃で１２時間乾燥し、電極を得た。
【０１１０】
＜実施例２＞
（合成）
一般式LixTi1-yM1yNb2-zM2zO7±δ（0≦x≦5、0≦y≦1、0≦z≦2、0≦δ≦0.3）で表される単斜晶型複合酸化物のうち、x=0、y=0、z=0となるTiNb2O7を合成した。出発原料として、市販の酸化物試薬Nb2O5とTiO2を用いた。これらの粉末を、モル比で１：１になるように秤量し、乳鉢で混合した。次に、電気炉に入れ、１４００℃で延べ２０時間焼成した。
【０１１１】
（粉末Ｘ線回折測定）
得られた試料について、実施例１と同様に粉末X線回折測定を行った。その結果、図１０に示す回折図が得られ、同様にリートベルト法による解析結果から、合成した試料が目的とする単斜晶型の結晶を有することが確認された。
【０１１２】
また、図１０に示したように、２θ＝２６．１４°に最も強度の高いピークが現われ、且つ、２θ＝４４°±１°の範囲に２本のピークが現れた。この２本のピークは、詳細には、２θ＝４４.１２°における低角度側のピークと、２θ＝４４．５２°における高角度側のピークである。低角度側のピークの強度（IL）と高角度側のピークの強度（IH）のピーク強度比（IH／IL）は０．３２であった。
【０１１３】
（電極の作製）
上記で合成した単斜晶型複合酸化物を用いて、実施例１と同様に電極を作製した。
【０１１４】
＜比較例＞
（合成）
比較例として、式LiSr0.5Ti3O7で表される複合酸化物を合成した。この複合酸化物は、カチオンとして４価及び２価のカチオンを含むものである。結晶中の４価のカチオンはTiであり、２価のカチオンはSrである。この複合酸化物は、非特許文献３（I. Beharouak and K. Amine, Electrochemistry Communications, 5, 435 (2003)）に記載されているものである。
【０１１５】
出発原料として、市販の試薬Li2CO3、SrCO3、及びTiO2を用いた。これらの粉末を、目的の組成となるモル比で秤量し、乳鉢で混合した。次に、電気炉に入れ、１２５０℃で延べ２０時間焼成した。
【０１１６】
（粉末Ｘ線回折測定）
得られた試料について、実施例１と同様に粉末X線回折測定を行った。その結果、図１１に示す回折図が得られた。得られた回折図の特徴が、非特許文献３に記載された化合物の回折図の特徴と一致したことから、目的とする複合酸化物が得られていることが推察された。更に、非特許文献３の情報からリートベルト解析を行った結果、目的とする複合酸化物が得られていることを確認した。また、図１１に示すように、最も強度の高いピークは２θ＝４６°付近に現われた。２θ＝４４°±１°の範囲に２本のピークは現れなかった。
【０１１７】
（電極の作製）
上記で合成した複合酸化物を用いて、実施例１と同様に電極を作製した。
【０１１８】
＜電気化学的測定＞
実施例１，２及び比較例のそれぞれの電極と、対極として金属リチウム箔と、非水電解質を用いて、電気化学測定セルを作製した。非水電解質として、エチレンカーボネート及びジエチルカーボネートの混合溶媒（体積比１：１）中に六フッ化リン酸リチウムを１Ｍの濃度で溶解させたものを用いた。
【０１１９】
実施例１，２及び比較例のそれぞれの測定セルについて、室温で充放電試験を行った。充放電試験は、金属リチウム電極基準で１．０Ｖ〜３．０Ｖの電位範囲で、充放電電流値を０．２Ｃ（時間放電率）として行った。但し、比較例については結晶構造を保護するために、１．０Ｖ〜２．０Ｖの電位範囲で測定を行った。
【０１２０】
次に、５０サイクル繰り返し充放電を行い（充電／放電で１サイクルとする）、５０サイクル後の放電容量維持率を調べた。充放電は、金属リチウム電極基準で、実施例は１．０Ｖ〜３．０Ｖ、比較例は１．０Ｖ〜２．０Ｖの電位範囲で、電流値を１Ｃ（時間放電率）とし、室温（２５℃）で行った。５０回後の放電容量維持率を確認するため、再び０．２Ｃ（時間放電率）で充放電を行い、初回放電容量を１００％として容量維持率を算出した。
【０１２１】
また、レート性能の指標として、０．２Ｃ放電容量と１．０Ｃ放電容量の比を算出した。
【０１２２】
＜結果＞
結果を表１に示す。
【０１２３】
実施例１、２及び比較例について得られた初回充放電曲線を図１２に示した。また、充放電試験の結果を表１に示した。
【表１】
2014157836.tif 000003
【０１２４】
表１及び図１２に示したように、結晶構造中に４価のカチオンと５価のカチオンを含む複合酸化物を用いた実施例１及び２は、結晶構造中に２価のカチオンと４価のカチオンを含む複合酸化物を用いた比較例に比べて、初回放電容量及び初回充放電効率が高かった。また、５０サイクル後の放電容量維持率と充放電効率も高く、安定的に充放電が可能であることが示された。また、１Ｃ／０．２Ｃ容量比が高いことからレート性能も高いことが示された。このように、４価のカチオンと５価のカチオンを含む複合酸化物が優れた性能を有するのは、酸化物イオンの電子雲を５価カチオンが引き付けるためＬｉと酸化物イオンの電子的な相関が薄れ、かつ、Ｌｉの挿入に伴って５価のカチオンが還元されることによるものと考えられる。
【０１２５】
さらに、実施例２は、図１０に示したように（０ ０ ３）面のピークと考えられる２θ＝２６±０．５°に最も強度が高いピークが現われ、その線幅もシャープであることから、[001]方向の結晶子がよく成長していると考えられる。また、２θ＝４４°±１°の範囲に現れる２本のピークの強度比（IH／IL）が０．３２であった。このような実施例２は、ピーク強度比が１．３７であった実施例１と比べて、充放電容量、充放電効率、容量維持率、及びレート性能の何れも高かった。
【０１２６】
このことから、２θ＝２６±０．５°に最強度ピークが現われ、２θ＝４４°±１°の範囲に現れる２本のピークの強度比（IH／IL）が１未満である単斜晶型複合酸化物は、さらに優れた性能を有するものと考えられる。
【０１２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２８】
［付記］    
［１］LixTi1-yM1yNb2-zM2zO7±δ（0≦x≦5、0≦y≦1、0≦z≦2、0≦δ≦0.3）で表される単斜晶型複合酸化物を含むことを特徴とする電池用活物質：ここで、前記M1はZr、Si及びSnから成る群から選択される少なくとも１つであり、前記M2はV、Ta及びBiから成る群から選択される少なくとも1つである。    
［２］Ｃｕ−Ｋα線源を用いた粉末Ｘ線回折の回折図において、２θ＝２６°±０．５°に最も強度の高いピークが現われ、且つ、２θ＝４４°±１°に２本のピークが現れ、それら２本のピークの強度比（IH／IL）が１未満であることを特徴とする前記［１］に記載の電池用活物質：ここで、IHは高角側のピークであり、ILは低角側のピークである。  
［３］前記単斜晶型複合酸化物がTiNb2O7であることを特徴とする、前記［１］又は［２］に記載の電池用活物質。      
［４］前記［１］〜［３］の何れか一つに記載の電池用活物質を含む負極と、正極と、非水電解質と、を含むことを特徴とする非水電解質電池。      
［５］前記［４］に記載の非水電解質電池を含むことを特徴とする電池パック。
【符号の説明】
【０１２９】
１，１１…電極群、２，１２…外装部材、３，１４…負極、４，１５…セパレータ、５，１３…正極、６，１６…負極端子、７，１７…正極端子、２０…電池パック、２１…単電池、２４…プリント配線基板、２５…サーミスタ、２６…保護回路、３７…収納容器、１０１…金属イオン、１０２…酸化物イオン、１０３…骨格構造部分、１０４…空隙部分、１０５、１０６…領域、１０７…空隙部分。
【図１】
2014157836.tif 000004
【図２】
2014157836.tif 000005
【図３】
2014157836.tif 000006
【図４】
2014157836.tif 000007
【図５】
2014157836.tif 000008
【図６】
2014157836.tif 000009
【図７】
2014157836.tif 000010
【図８】
2014157836.tif 000011
【図９】
2014157836.tif 000012
【図１０】
2014157836.tif 000013
【図１１】
2014157836.tif 000014
【図１２】
2014157836.tif 000015